КОНСТРУКЦИОННАЯ СТАЛЬ
STRUCTURAL STEEL

Изобретение относится к области металлургии и производству сталей, которые могут быть использованы в транспортном машиностроении.
Известна сталь, содержащая углерод 0-1,0; кремний 0-3,0; марганец 0-2,0; ванадий 0-1,0; алюминий 0-2,0; титан 0-5,0; ниобий 0-5,0, цирконий 0-0,3; молибден 0-10,0; медь 0-5,0; железо - остальное [1].
Задача изобретения состоит в повышении хладостойкости стали.
Технический результат достигается тем, что в конструкционной стали, содержащей углерод, кремний, марганец, ванадий, алюминий, ниобий, цирконий, молибден, медь, железо, компоненты находятся при следующем соотношении, мас.%; углерод 0,05-0,1, кремний 0,05-0,1, марганец 0,1-0,15; ванадий 0,1-0,15; алюминий 2,2-2,6; титан 0,0001-0,0002; ниобий 0,02-0,03; цирконий 0,6-0,8; молибден 1,8-2,2; медь 5,6-6,0; железо - остальное.
В таблице приведены составы конструкционной стали.
Таблица
Компоненты
Состав, мас.%:
1
2
3
Углерод
0,05
0,08
0,1
Кремний
0,05
0,08
0,1
Марганец
0,15
0,13
0,1
Ванадий
0,1
0,13
0,15
Алюминий
2,2
2,4
2,6
Титан
0,0002
0,00015
0,0001
Ниобий
0,02
0,025
0,03
Цирконий
0,8
0,7
0,6
Молибден
2,2
2,0
1,8
Медь
6,0
5,8
5,6
Железо
остальное
остальное
остальное
Ударная вязкость стали при -40°С, Дж/см<sup>2</sup>
200±10
200±10
200±10
В составе стали компоненты проявляют себя следующим образом. Ниобий и молибден упрочняют твердый раствор. Медь увеличивает пластические свойства стали. Алюминий и ванадий повышают вязкость стали. Титан способствует измельчению зерна. Цирконий упрочняет границы зерен.
Сталь может быть выплавлена кислым конверторным способом на кислородном дутье. Основной исходный материал - бессемеровский чугун и стальной лом. Термическая обработка стали включает закалку при температуре 650°С в масло и отпуск при температуре 650°С.
Источники информации
1. JP 2006-089796, С22С 38/00, 2006.